(57)【特許請求の範囲】
【請求項１】
雄型と雌型とを含む金型を提供する工程と、
黄色染料と青色顔料とを混合してブルーライトカットコンタクトレンズ組成物を調製する工程と、
前記組成物を前記雌型へ注入し、前記雄型と前記雌型とによりプレス加工を行う工程と、
光硬化を行い、レンズ本体を形成する工程と、
水和を行い、コンタクトレンズを形成する工程と、を含み、
前記雌型の内部表面には、カラーコンタクトレンズの模様となるカラーパターンが印刷されており、前記カラーパターンがレンズ本体の水和に伴い前記雌型から離れることで、前記模様が着色したコンタクトレンズが製造されることを特徴とする、
ブルーライトカットコンタクトレンズの製造方法。
【請求項２】
前記ブルーライトカットコンタクトレンズ組成物を調製する工程は、さらに、少なくとも１つのヒドロゲルモノマーと、前記黄色染料と、前記青色顔料と、架橋剤と、光開始剤とを混合させる工程を含む、
請求項１に記載のブルーライトカットコンタクトレンズの製造方法。
【請求項３】
前記ブルーライトカットコンタクトレンズ組成物を調製する工程は、さらに、前記少なくとも１つのヒドロゲルモノマーと、前記黄色染料と、前記青色顔料と、前記架橋剤と、前記光開始剤と、紫外線吸収剤とを混合させる工程を含む、
請求項２に記載のブルーライトカットコンタクトレンズの製造方法。
【請求項４】
さらに、前記雄型を取り外し、前記レンズ本体を前記雌型内に残すことで、水和を行い、前記コンタクトレンズを形成する工程を含む、
請求項１〜３のいずれかに記載のブルーライトカットコンタクトレンズの製造方法。
【請求項５】
前記水和を行い、前記コンタクトレンズを形成する工程は、さらに、４０〜１００℃の温度で水和を行い、前記コンタクトレンズを形成する工程を含む、
請求項１〜４のいずれかに記載のブルーライトカットコンタクトレンズの製造方法。
【請求項６】
さらに、前記コンタクトレンズの滅菌を行う工程を含む、
請求項１〜５のいずれかに記載のブルーライトカットコンタクトレンズの製造方法。
【請求項７】
前記滅菌を行う工程は、前記コンタクトレンズを緩衝液に浸し、滅菌する工程を含む、
請求項６に記載のブルーライトカットコンタクトレンズの製造方法。
【請求項８】
前記ブルーライトカットコンタクトレンズ組成物を調製する工程において、前記黄色染料及び前記青色顔料の含有量は前記組成物の０.０１〜１ｗｔ％とする、請求項１〜７のいずれかに記載のブルーライトカットコンタクトレンズの製造方法。
【請求項９】
前記ブルーライトカットコンタクトレンズ組成物を調製する工程において、前記黄色染料及び前記青色顔料の含有量は前記組成物の０.０７〜０．３６ｗｔ％とする、請求項８に記載のブルーライトカットコンタクトレンズの製造方法。
【請求項１０】
前記ブルーライトカットコンタクトレンズ組成物を調製する工程において、前記黄色染料及び前記青色顔料の含有量は前記組成物の０.０７〜０．３２ｗｔ％とする、請求項９に記載のブルーライトカットコンタクトレンズの製造方法。
【請求項１１】
前記ブルーライトカットコンタクトレンズ組成物を調製する工程において、前記黄色染料及び前記青色顔料の含有量は前記組成物の０.０７〜０．２６ｗｔ％とする、請求項１０に記載のブルーライトカットコンタクトレンズの製造方法。
【請求項１２】
前記ブルーライトカットコンタクトレンズ組成物を調製する工程において、前記黄色染料及び前記青色顔料の含有量は前記組成物の０.０７〜０．２０ｗｔ％とする、請求項１１に記載のブルーライトカットコンタクトレンズの製造方法。
【請求項１３】
前記ブルーライトカットコンタクトレンズ組成物を調製する工程において、前記黄色染料及び前記青色顔料の含有量は前記組成物の０.０７〜０．１３ｗｔ％とする、請求項１２に記載のブルーライトカットコンタクトレンズの製造方法。
【請求項１４】
前記ブルーライトカットコンタクトレンズ組成物を調製する工程において、前記黄色染料及び前記青色顔料の含有率は１１：１〜７：１とする、請求項１〜１３のいずれかに記載のブルーライトカットコンタクトレンズの製造方法。
【請求項１５】
前記ブルーライトカットコンタクトレンズ組成物を調製する工程において、前記少なくとも１つのヒドロゲルモノマーは、１つの不飽和炭化水素基の親水性分子である、アクリル酸、メタクリル酸、Ｎ−ビニルピロリドン、ヒドロキシアルキル（メタ）アクリラート、ジヒドロキシアルキル（メタ）アクリラート、２−ヒドロエチルメタクリラート、又はその組合を含み、前記少なくとも１つのヒドロゲルモノマーの前記ブルーライトカットコンタクトレンズ組成物の総質量に対する質量％は、５０〜９９ｗｔ％とする、請求項２に記載のブルーライトカットコンタクトレンズの製造方法。
【請求項１６】
前記ブルーライトカットコンタクトレンズ組成物を調製する工程において、前記架橋剤は、エチレングリコールジメタクリラート、テトラエチレングリコールジメタクリラート、ジエチレングリコールジメタクリラート、ポリエチレングリコールジメタクリラート、トリメチロールプロパントリメタクリラート、ペンタエリスリトールテトラメタクリラート、ビスフェノールＡジメタクリラート、ビニルメタクリラート、又はその組合であり、かつ前記架橋剤の前記ブルーライトカットコンタクトレンズ組成物の総質量に対する質量％は、０.０１〜２.５ｗｔ％とする、請求項２に記載のブルーライトカットコンタクトレンズの製造方法。
【請求項１７】
前記ブルーライトカットコンタクトレンズ組成物を調製する工程において、前記光開始剤は、ビス（２、４、６−トリメチルベンゾイル）フェニルホスフィンオキシド、ベンゾインエチルエーテル、ベンジルジメチルケタール、α，α−ジエトキシアセトフェノン、２−ヒドロキシ−２−メチル−１−ベンジル−１−アセトン、又はその組合であり、かつ前記光開始剤の前記ブルーライトカットコンタクトレンズ組成物の総質量に対する質量％は、０.０１〜２.５ｗｔ％とする、請求項２に記載のブルーライトカットコンタクトレンズの製造方法。
【請求項１８】
前記ブルーライトカットコンタクトレンズ組成物を調製する工程において、前記紫外線吸収剤は、２−［３−（２Ｈ−ベンゾトリアゾール−２−イル）−４−ヒドロキシフェニル］エチル２−メタクリラート、２、２’、４、４’−テトラヒドロキシベンゾフェノン、又はその組合であり、かつ前記紫外線吸収剤の前記ブルーライトカットコンタクトレンズ組成物の総質量に対する質量％は、０.０１ｗｔ％〜１.５ｗｔ％とする、請求項３に記載のブルーライトカットコンタクトレンズの製造方法。
【発明の詳細な説明】
【技術分野】
【０００１】
本発明は、ブルーライトカットコンタクトレンズ、その組成物及び製造方法に関し、特に、ブルーライトカット機能及び美観効果を兼ねるコンタクトレンズ、その組成物及び製造方法に関する。
【背景技術】
【０００２】
科学技術の急速な発展により、３Ｃ、電子製品などは現代生活の必需品になりつつある。しかし、例えばＬＥＤライトや、タブレットＰＣ、テレビ、スマートフォンなどの画面はブルーライトを発する。このため、３Ｃ製品を使用する時、画面から発するブルーライトが目に入ってくることは防げない。ブルーライトは、紫外線波に最も近い強いエネルギーを持つ可視光の一部であり、その波長は３８０〜５３０ｎｍの範囲にある。波長が短いため、先に網膜の前に集束するため、散乱が発生しやすくなる。したがって、目を集中させることが必要となり、リラックスすることが困難になる。長時間にわたれば、目視による画像のコントラスト及び鮮明さが低下し、目の疲労が増加しやすくなる。
【０００３】
近年、多くの研究は、ブルーライトが視細胞の光感受性及び光酸化反応を高めることにより、軽症では視覚への影響から、重症では網膜細胞の損傷、特に高い光感受性を持つ黄斑部の損傷までにつながる、細胞死を引き起こすことを示している。
【０００４】
ブルーライトは目に入った後、角膜や水晶体で吸収されず、角膜や水晶体を通過し直接黄斑部へ達する。ブルーライトを吸収しすぎると、初期は目の痛みや羞明などの症状が出て、長期的になると黄斑部に炎症や浮腫が生じ、また、黄斑部の中心にドルーゼンができることがある。一旦ドルーゼンが破れて出血を引き起こすと、中心視力障害を引き起こし、はっきりと見ることができなくなる。過去には黄斑変性症は高齢者に発生しやすかったが、現代では生活の変化やブルーライト刺激の増加に伴い、発症年齢層が低下する傾向にあるため、ブルーライトカットは重要な課題となっている。
【０００５】
前述したブルーライトにより引き起こされるさまざまな問題に対応し、ブルーライトへの露出を最小限に抑えることに加え、現在ではより積極的な解決策は、ブルーライトカット眼鏡を着用することである。既存の市販のブルーライトカット眼鏡は、目の外に着用する眼鏡であり、主にガラス又はプラスチックのレンズにブルーライトカット層をコーティングしてから、ガラス又はプラスチックレンズをフレームに組み立てることにより製造される。しかし、実際に着用する時、目の外に着用する眼鏡と目との距離が離れているため、ブルーライトは必ずレンズを通るとは限らず、装着者の目に入ることがある。そのため、ブルーライトはそのまま直接着用者の目に入る可能性が残る。したがって、既存の市販のアンチブルーライト眼鏡は、ブルーライトを完全に遮断することができず、また、コンタクトレンズの着用に慣れている人達に対してブルーライトカットの保護を提供することができない。
【先行技術文献】
【特許文献】
【０００６】
【特許文献１】中華民国特許第Ｍ４８７４５５号公報
【発明の概要】
【発明が解決しようとする課題】
【０００７】
したがって、眼球の表面に付けられるコンタクトレンズにブルーライトカット効果を追加できる場合、ブルーライトをブロックして着用者の目を保護することにより役立つと考えられる。これについて、例えば、中華民国特許第Ｍ４８７４５５号（特許文献１）に開示されている「ブルーライトフィルター及びＵＶカット機能を備えたカラーコンタクトレンズ」は、上層レンズと、中間層レンズと、下層レンズとで構成され、上層レンズにあるブルーライトフィルターのコーティング剤により、目へのブルーライトの入射を低減させる。しかし、このタイプのコンタクトレンズは時間、労力、及びコストがかかるだけでなく、目に損傷を与える恐れがある。
【０００８】
本発明は、ブルーライトカット機能を持ち、着用者の視覚疲労を防ぎ、視覚色差を防ぎ、かつ美観効果を向上するのに役立つコンタクトレンズを製造するに適するブルーライトカットコンタクトレンズ組成物を提供する。
【０００９】
本発明は、また、ブルーライトカット機能及び美観を兼ねるコンタクトレンズを製造するに適するブルーライトカットコンタクトレンズ組成物の製造方法を提供する。
【００１０】
本発明は、さらに、ブルーライトカット機能を持ちながら、美観で着用者の使用感を向上するのに役立つブルーライトカットコンタクトレンズを提供する。
【００１１】
本発明に係る他の目的及び利点は、本発明が開示する技術特徴よりさらに理解することができる。
【課題を解決するための手段】
【００１２】
上述した一つ、一部又は全部の目的、又は他の目的を達成するため、本発明が提供するブルーライトカットコンタクトレンズ組成物は、少なくとも１つのヒドロゲルモノマーと、黄色染料と、青色顔料と、架橋剤と、光開始剤とを混合して得られ、黄色染料及び青色顔料の含有量は、組成物の０.０１〜１ｗｔ％を占める。
【００１３】
本発明に係る実施例において、黄色染料及び青色顔料の含有量は組成物の０.０７〜０．３６ｗｔ％である。
【００１４】
本発明に係る実施例において、黄色染料及び青色顔料の含有量は組成物の０.０７〜０．３２ｗｔ％である。
【００１５】
本発明に係る実施例において、黄色染料及び青色顔料の含有量は組成物の０.０７〜０．２６ｗｔ％である。
【００１６】
本発明に係る実施例において、黄色染料及び青色顔料の含有量は組成物の０.０７〜０．２０ｗｔ％である。
【００１７】
本発明に係る実施例において、黄色染料及び青色顔料の含有量は組成物の０.０７〜０．１３ｗｔ％である。
【００１８】
本発明に係る実施例において、黄色染料及び前記青色顔料の含有率は１１：１〜７：１である。
【００１９】
本発明に係る実施例において、上述した少なくとも１つのヒドロゲルモノマーは１つの不飽和炭化水素基の親水性分子である、アクリル酸、メタクリル酸、Ｎ−ビニルピロリドン、ヒドロキシアルキル（メタ）アクリラート、ジヒドロキシアルキル（メタ）アクリラート、２−ヒドロエチルメタクリラート、又はその組合を含み、かつ少なくとも１つのヒドロゲルモノマーのブルーライトカットコンタクトレンズ組成物の総質量に対する質量％は、５０〜９９ｗｔ％である。
【００２０】
本発明に係る実施例において、上述した架橋剤は、エチレングリコールジメタクリラート、テトラエチレングリコールジメタクリラート、ジエチレングリコールジメタクリラート、ポリエチレングリコールジメタクリラート、トリメチロールプロパントリメタクリラート、ペンタエリスリトールテトラメタクリラート、ビスフェノールＡジメタクリラート、ビニルメタクリラート、又はその組合であり、かつ架橋剤のブルーライトカットコンタクトレンズ組成物の総質量に対する質量％は、０.０１〜２.５ｗｔ％である。
【００２１】
本発明に係る実施例において、上述した光開始剤は、ビス（２，４，６−トリメチルベンゾイル）フェニルホスフィンオキシド、ベンゾインエチルエーテル、ベンジルジメチルケタール、α，α−ジエトキシアセトフェノン、２−ヒドロキシ−２−メチル−１−ベンジル−１−アセトン、又はその組合であり、かつ光開始剤のブルーライトカットコンタクトレンズ組成物の総質量に対する質量％は、０.０１〜２.５ｗｔ％である。
【００２２】
本発明に係る実施例において、上述した組成物は、さらに紫外線吸収剤を含む。紫外線吸収剤は、２−［３−（２Ｈ−ベンゾトリアゾール−２−イル）−４−ヒドロキシフェニル］エチル２−メタクリラート、２、２’、４、４’−テトラヒドロキシベンゾフェノン、又はその組合であり、かつ紫外線吸収剤のブルーライトカットコンタクトレンズ組成物の総質量に対する質量％は、０.０１〜１.５ｗｔ％である。
【００２３】
上述した一つ、一部、又は全部の目的、又は他の目的を達成するため、本発明が提供するブルーライトカットコンタクトレンズの製造方法は、雄型と雌型とを含む金型を提供する工程と、黄色染料と青色顔料とを混合してブルーライトカットコンタクトレンズ組成物を調製する工程と、組成物を雌型へ注入し、雄型と雌型とによりプレス加工を行う工程と、光硬化を行い、レンズ本体を形成する工程と、水和を行い、コンタクトレンズを形成する工程と、を含む。
【００２４】
本発明に係る実施例において、上述した雌型の内部表面には、カラーコンタクトレンズの模様となるカラーパターンが印刷されており、カラーパターンがレンズ本体の水和に伴い雌型から離れることで、模様が着色したコンタクトレンズが製造される。
【００２５】
本発明に係る実施例において、上述したブルーライトカットコンタクトレンズ組成物を調製する工程は、さらに、少なくとも１つのヒドロゲルモノマーと、黄色染料と、青色顔料と、架橋剤と、光開始剤とを混合させる工程を含む。
【００２６】
本発明に係る実施例において、上述したブルーライトカットコンタクトレンズ組成物を調製する工程は、さらに、少なくとも１つのヒドロゲルモノマーと、黄色染料と、青色顔料と、架橋剤と、光開始剤と、紫外線吸収剤とを混合させる工程を含む。
【００２７】
本発明に係る実施例において、上述した光硬化を行い、レンズ本体を形成する工程は、さらに、雌型内の組成物に対し紫外線を照射することにより、組成物に光重合反応を引き起こさせレンズ本体を形成する工程を含む。
【００２８】
本発明に係る実施例において、上述した方法は、さらに、雄型を取り外し、レンズ本体を雌型内に残すことで、水和を行い、コンタクトレンズを形成する工程を含む。
【００２９】
本発明に係る実施例において、上述した水和を行い、コンタクトレンズを形成する工程は、さらに、４０〜１００℃の温度で水和を行い、コンタクトレンズを形成する工程を含む。
【００３０】
本発明に係る実施例において、上述した方法は、さらに、コンタクトレンズの滅菌を行う工程を含む。
【００３１】
本発明に係る実施例において、上述した滅菌を行う工程は、コンタクトレンズを緩衝液に浸し、滅菌する工程を含む。
【００３２】
上述した１つ又は一部又は全部の目的、又は他の目的を達成するため、本発明が提供するブルーライトカットコンタクトレンズは、少なくとも、黄色染料と、青色顔料と混合した組成物で製造されたブルーライトカットコンタクトレンズであって、３８０〜４６０ｎｍ域のブルーライトのカット率が１０％以上５５％以下である。
【００３３】
本発明に係る実施例において、ブルーライトのカット率は、１０％以上４０％以下である。
【００３４】
本発明に係る実施例において、ブルーライトのカット率は、１０％以上３０％以下である。
【００３５】
本発明に係る実施例において、ブルーライトのカット率は、１０％以上２５％以下である。
【００３６】
本発明に係る実施例において、ブルーライトのカット率は、１０％以上２０％以下である。
【００３７】
本発明に係る実施例において、上述したブルーライトカットコンタクトレンズは、緑色、青緑色又は青色の色調を呈する。
【発明の効果】
【００３８】
本発明は黄色染料を含むため、波長がブルーライトの範囲である可視光を吸収することができ、それは目に到達する高エネルギー光の量を減らし、目の疲労、視力の低下、又は視細胞への損傷の可能性を減らすのに役立つ。本発明は青色顔料を含むため、前記ブルーライトカットコンタクトレンズ、前記組成物で製造されたブルーライトカットコンタクトレンズ、又は前記方法で製造されたブルーライトカットコンタクトレンズに適切な色調を帯びさせ、コンタクトレンズの外観及び着用者の使用感を向上するのに役立つ。
【００３９】
本発明の上述及び他の目的、特徴及び利点がより理解しやすいようにするため、以下に実施例を挙げ、添付の図面を参照しながら、詳細に説明する。
【図面の簡単な説明】
【００４０】
【図１】図１は、本発明の１つの実施例に係るブルーライトカットコンタクトレンズの製造方法を示すフローチャートである。
【図２】図２は、本発明の実施例であるサンプル１〜６のブルーライトカットコンタクトレンズについての各波長における光の透過率の平均値を示すグラフである。図２によって、本発明の実施例における光の波長と透過率との関係の全体的傾向を示す。
【図３】図３は、対照群に対する光の波長と透過率との関係を示す図である。
【図４Ａ】図４Ａは、本発明の１つの実施例（サンプル７）に係るブルーライトカットコンタクトレンズと対照群３との外観を示す図である。
【図４Ｂ】図４Ｂは、本発明の１つの実施例（サンプル７）に係るブルーライトカットコンタクトレンズと対照群２との外観を示す図である。  なお、図４Ａ及び図４Ｂについては、パリ条約に基づく優先権主張の基礎出願においては、カラー画像として出願しているところ、日本国出願においては、グレースケールでの出願しか認められないため、グレースケールでの画像となっているが、各コンタクトレンズは、後述するような色を有している。
【発明を実施するための形態】
【００４１】
本発明は、少なくとも１つのヒドロゲルモノマーと、黄色染料と、青色顔料と、架橋剤（ｃｒｏｓｓｌｉｎｋｅｒ）と、光開始剤（ｐｈｏｔｏｉｎｉｔｉａｔｏｒ）とを含むブルーライトカットコンタクトレンズの組成物を提供する。
【００４２】
ヒドロゲルモノマーは、コンタクトレンズのレンズ本体を構成し、レンズ本体に機械的強度を付与し、かつ形成されるコンタクトレンズの含水量に影響を与えることができる。異なるヒドロゲルモノマーにより形成されるレンズ本体は異なる保湿性を有する。ヒドロゲルモノマーは重合反応によりレンズ本体を形成する。本発明の実施例において、ヒドロゲルモノマーは、光重合反応によりコンタクトレンズのレンズ本体に使用できる任意のモノマーであってよい。本発明の実施例に係るヒドロゲルモノマーは、好ましくは、１つの不飽和炭化水素基の親水性分子を含み、例えば、アクリル酸、メタクリル酸（ｍｅｔｈａｃｒｙｌｉｃ ａｃｉｄ、ＭＡＡ）、Ｎ−ビニルピロリドン、ヒドロキシアルキル（メタ）アクリラート、ジヒドロキシアルキル（メタ）アクリラート、メタクリル酸２−ヒドロキシエチル（２−ｈｙｄｒｏｘｙｅｔｈｙｌ ｍｅｔｈａｃｒｙｌａｔｅ、ＨＥＭＡ）、又はその組合を含むが、これらに限定されない。１つの実施例において、２種類以上のヒドロゲルモノマー、例えば、メタクリル酸２−ヒドロキシエチル（２−ｈｙｄｒｏｘｙｅｔｈｙｌ ｍｅｔｈａｃｒｙｌａｔｅ、ＨＥＭＡ）及びメタクリル酸（ｍｅｔｈａｃｒｙｌｉｃ ａｃｉｄ、ＭＡＡ）によりレンズ本体を形成する。ヒドロゲルモノマーの含有量は、ブルーライトカットコンタクトレンズ組成物の５０〜９９ｗｔ％を占める。他の実施例において、熱重合反応によりレンズ本体を形成できるヒドロゲルモノマーを選んでよい。
【００４３】
ヒドロゲルモノマーは、架橋剤及び光開始剤が同時に存在する場合、光重合反応によりレンズ本体を形成することができる。架橋剤として、コンタクトレンズの製造に使用可能な任意の架橋剤を使用してよい。また、架橋剤は、使用するヒドロゲルモノマーに基づいて選択することができる。本発明の実施例に係る架橋剤は、例えば、エチレングリコールジメタクリラート（ｅｔｈｙｌｅｎｅ ｇｌｙｃｏｌ ｄｉｍｅｔｈａｃｒｙｌａｔｅ、ＥＧＤＭＡ）、テトラエチレングリコールジメタクリラート、ジエチレングリコールジメタクリラート、ポリエチレングリコールジメタクリラート、トリメチロールプロパントリメタクリラート（ｔｒｉｍｅｔｈｙｌｏｌｐｒｏｐａｎｅｔｒｉｍｅｔｈａｃｒｙｌａｔｅ、ＴＭＰＴＭＡ）、ペンタエリスリトールテトラメタクリラート（ｐｅｎｔａｅｒｙｔｈｒｉｔｏｌｔｅｔｒａｍｅｔｈａｃｒｙｌａｔｅ）、ビスフェノールＡジメタクリラート、メタクリル酸ビニル（ｖｉｎｙｌ ｍｅｔｈａｃｒｙｌａｔｅ）、又はその組合である。架橋剤の含有量は、好ましくは、ブルーライトカットコンタクトレンズ組成物の０.０１〜２.５ｗｔ％を占める。
【００４４】
光開始剤として、コンタクトレンズの製造に使用可能な任意の光開始剤を使用してよい。また、光開始剤は、使用するヒドロゲルモノマーに基づいて選択することができる。本発明の実施例に係る光開始剤は、例えば、ビス（２，４，６−トリメチルベンゾイル）フェニルホスフィンオキシド、ベンゾインエチルエーテル、ベンジルジメチルケタール、α，α−ジエトキシアセトフェノン、２−ヒドロキシ−２−メチル−１−ベンジル−１−アセトン（２−Ｈｙｄｒｏｘｙ−２−ｍｅｔｈｙｌｐｒｏｐｉｏｐｈｅｎｏｎｅ）、又はその組合である。光開始剤の含有量は、好ましくは、ブルーライトカットコンタクトレンズ組成物の０.０１〜２.５ｗｔ％を占める。
【００４５】
本発明の実施例に係る黄色染料は、反応性黄色染料（Ｒｅａｃｔｉｖｅ Ｙｅｌｌｏｗ １５）であるが、これに限定されない。また、他の１つ又は複数の黄色染料、黄色顔料を用いても良い。反応性黄色染料は、ビニルスルホン系反応性基染料であり、水溶性が大きいという特性を持ち、かつ可視光の約３９０〜４３０ｎｍの波長範囲において明らかな吸収ピークがあり、ブルーライトを効果的にブロックすることができる。本発明の実施例に係る青色顔料は、フタロシアニンブルー１５（Ｐｈｔｈａｌｏｃｙａｎｉｎｅ Ｂｌｕｅ １５）であるが、これに限定されない。また、他の１つ又は複数の青色顔料、青色染料を用いても良い。青色顔料は、形成されるコンタクトレンズの色を調整するのに役立つ。黄色染料のみを使用して形成されるコンタクトレンズに黄色の色調を呈するのに対し、黄色染料及び青色顔料を含むコンタクトレンズは、緑、青緑又は青色の色調を呈する。青色顔料は、黄色染料がブルーライト波長を吸収するのに影響を与えない。また、コンタクトレンズの緑色、青緑色又は青色は、着用者の視覚疲労を防ぎ、視覚色差を防ぎ、かつ美観効果を向上するのに役立つ。黄色染料及び青色顔料の含有量は、好ましくは、ブルーライトカットコンタクトレンズ組成物の０.０１〜１ｗｔ％を占める。黄色染料及び青色顔料の比率は任意であってよいが、好ましくは黄色染料の量が青色顔料の量より多い。黄色染料及び青色顔料の比率は、例えば、１１：１〜７：１である。１つの実施例において、例えば、０.１４ｇの黄色染料及び０.０２ｇの青色顔料を使用する。
【００４６】
ブルーライトカットコンタクトレンズの組成物は、さらに、紫外線吸収剤（ＵＶ ｂｌｏｃｋｅｒ）を含むことができる。紫外線吸収剤として、コンタクトレンズの製造に使用可能な任意の紫外線吸収剤を使用してよい。また、紫外線吸収剤は、使用するヒドロゲルモノマーに基づいて選択することができる。本発明の実施例に係る紫外線吸収剤は、例えば、２−［３−（２Ｈ−ベンゾトリアゾール−２−イル）−４−ヒドロキシフェニル］エチル２−メタクリラート、２，２'，４，４'−テトラヒドロキシベンゾフェノン、又はその組合である。紫外線吸収剤の含有量は、好ましくは、ブルーライトカットコンタクトレンズ組成物の０.０１〜１.５ｗｔ％を占める。
【００４７】
本発明は、さらに、工程Ｓ９１０〜Ｓ９５０を含む、ブルーライトカットコンタクトレンズの製造方法を提供する。図１に示すように、工程Ｓ９１０において、雄型と雌型とを含む金型を提供する。金型は、射出成形の光学金型であってよく、雌型の内部表面にはパターンを印刷してよく、パターンは好ましくはマルチカラーである。工程Ｓ９２０において、ブルーライトカットコンタクトレンズ組成物（以下は組成物と略称する）を調製する。組成物は、前述した成分、すなわち、少なくとも１つのヒドロゲルモノマーと、黄色染料と、青色顔料と、架橋剤と、光開始剤とを含む。また、好ましくは、紫外線吸収剤を含む。
【００４８】
実施方式１：
【００４９】
実施方式１において、工程Ｓ９２０のように、組成物１〜６を調製し、また別に対照群（対照群１）を調製した。組成物１〜６及び対照群１のそれぞれの各成分の含有量は表１に示す通りである。対照群１と組成物１〜６との差異は、黄色染料及び青色顔料の含有量にある。
【表１】
0006902808.tif 000002
注意すべきは、表１において、黄色染料及び青色顔料の総量は、組成物１〜６の順に増加し、また、黄色染料の量は、好ましくは、組成物１〜６の順に増加する。青色顔料の量も増加してよいが、本発明の実施例はそれについて限定しない。組成物１〜６は、同量の青色顔料を含むことができる。
【００５０】
続いて、工程Ｓ９３０について説明する。工程Ｓ９３０において、組成物を雌型へ注入し、その後雄型と雌型とによりプレス加工を行う。プレス加工の条件は既知の方法を用いてよいため、本発明の実施例はこれについて限定しない。工程Ｓ９４０において、光硬化を行い、レンズ本体を形成する。本発明の実施例において、工程Ｓ９４０では、さらに、ヒドロゲルモノマーを含む組成物に対し紫外線を照射することにより、光重合反応を引き起こさせ、乾燥レンズ本体を形成することができる。光照射条件は、例えば、光源の波長に基づいて決めることができる。例えば、３８５ｎｍの紫外線に基づいて光照射時間を決めることができるが、本発明の実施例はこれを限定しない。工程Ｓ９５０において、水和を行い、コンタクトレンズを形成する。
【００５１】
水和を行う前、先に雄型を取り外し、レンズ本体を雌型内に残すことができる。工程Ｓ９５０を行う時、雌型はレンズ本体と一緒に水和タンク内に置かれ、加熱及び水和を行い濡れたレンズ本体、すなわちコンタクトレンズを形成する。コンタクトレンズは、その後滅菌処理を行うことができる。例えば、工程Ｓ９５０で得たコンタクトレンズは、その後包装カップに入れ、緩衝液を注入し、さらにパッケージングし滅菌することができる。緩衝液はＰＢＳ緩衝液であってよく、Ｎａ２ＨＰＯ４、ＫＨ２ＰＯ４、ＮａＣｌ、ＫＣｌ、又はその組合を含むが、これらに限定されない。例えば、リン酸系、ホウ酸系緩衝液であってもよい。工程Ｓ９１０で提供される雌型は内部表面にカラーパターンを印刷可能であるため、工程Ｓ９３０〜Ｓ９４０において、カラーパターンが組成物と結合し、工程Ｓ９５０において、カラーパターンはレンズ本体の水和に伴い雌型から離れる。したがって、得られたコンタクトレンズは、表面にカラーパターンを有する。
【００５２】
実施方式２：
【００５３】
実施方式２において、実施方式１の組成物１〜６を、それぞれ、工程Ｓ９３０〜Ｓ９５０で用い、また滅菌を経てブルーライトカットコンタクトレンズのサンプル１〜６を形成した。対照群（対照群１）も同じ条件で処理し、対照群（対照群１）のコンタクトレンズを製造した。実施方式２で用いられたパラメータは表２に示す。
【表２】
0006902808.tif 000003
【００５４】
注意すべきは、実施方式２では、同じ条件で組成物１〜６を用い、コンタクトレンズを形成する。ただ、知っておくべきは、Ｓ９３０〜Ｓ９５０及び滅菌などの各工程は、それぞれ、例えば、表２に記載の光硬化時間、水和温度又は緩衝液と異なる、他の条件で組成物１〜６を処理することができる。また、表２に記載のパラメータは組成物１〜６以外の組成物に用いることもできる。
【００５５】
実施方式２で得られたサンプル１〜６及び対照群（対照群１）について、さらに光透過率を測定し、結果を図２〜３及び表３に示す。
【００５６】
ここで、透過率とブルーライトカット率の関係について説明しておく。
たとえば、分光光度計を用いて、測定したい波長域における各波長（たとえば、１ｎｍ毎）の透過率を測定して、その総和を求めることで、測定したい波長域における透過率を求めることができる。そのため、ここで、透過率とは、測定したい波長域における透過率の積分値である。
表３では、ブルーライトカット率との用語を用いているが、ここで、ブルーライトカット率とは、３８０〜４６０ｎｍ域のブルーライトにおける各波長のカット率の総和（積分値）である。カット率は、１００％−透過率として求めることができる。したがって、たとえば、当該波長域の透過率が７５％である場合、ブルーライトカット率は、２５％であるということとなる。
【００５７】
【表３】
0006902808.tif 000004
【００５８】
図２〜３に示すように、ブルーライトカットコンタクトレンズ及び対照群（対照群１）のコンタクトレンズは、両方とも紫外線をカットすることができる。波長が３８０ｎｍ以下にある光の透過率（Ｔ％）はゼロに近い。しかし、対照群（対照群１）と比べ、ブルーライトカットコンタクトレンズは、さらにブルーライトをカットすることができる。図２に示すように、ブルーライトカットコンタクトレンズは可視光を透過させ、かつブルーライトの波長範囲の可視光の透過率を下げることができる。
【００５９】
本発明の実施例であるサンプル１〜６では、３８０〜４６０ｎｍ域のブルーライトのカット率が１０％〜５５％、すなわち、３８０〜４６０ｎｍ域のブルーライトの透過率が９０％〜４５％であった。ブルーライトをカットしすぎると、不自然な色合いとなるため、ブルーライトカット率は、４０％以下がよく、好ましくは３０％以下がよく、より好ましくは２５％以下がよく、さらに好ましくは２０％以下がよい。一方で、ブルーライトカット率が小さすぎては、ブルーライトカットの効果が得られないので、ブルーライトカット率は、１０％以上とするがよく、好ましくはブルーライトカット率を１５％以上とするのが好ましい。
【００６０】
よって、本発明の好ましい実施例としては、ブルーライトカット率は、１０％以上４０％以下（若しくは、１５％以上４０％以下）がよく、好ましくは１０％以上３０％以下（若しくは、１５％以上３０％以下）がよく、より好ましくは１０％以上２５％以下（若しくは、１５％以上２５％以下）がよく、さらに好ましくは１０％以上２０％以下（若しくは、１５％以上２０％以下）がよい。
【００６１】
なお、表１及び表３には示していないが、黄色染料及び青色顔料の含有率を０．１６ｗｔ％としたサンプルでは、３８０〜４６０ｎｍ域のブルーライトに対しては、２５％以下のブルーライトカット率を有することが確認されている。
【００６２】
ゆえに、上記好ましい実施例における黄色染料及び青色顔料の含有率は、０．０７〜０．２６ｗｔ％がよく、好ましくは０．０７〜０．２０ｗｔ％がよく、より好ましくは０．０７〜０．１６ｗｔ％がよく、さらに好ましくは０．０７〜０．１３ｗｔ％がよい。
【００６３】
このように、ブルーライトカット率が１０％以上４０％以下の場合が本発明の一つの実施例として、好ましいことが分かり、その場合の黄色染料及び青色顔料の含有率は、０．０７〜０．２６ｗｔ％となる。
【００６４】
ただし、上記で示した数値はあくまでも好ましい例を示すものであり、本発明をこれらの数値に限定して解釈するものではない。
【００６５】
なお、本発明をブルーライトカット率という機能的観点から捉え直すと、以下のような発明であると理解することができる。
【００６６】
すなわち、本発明は、少なくとも１つのヒドロゲルモノマーと、黄色染料と、青色顔料と、架橋剤と、光開始剤とを含むブルーライトカットコンタクトレンズ組成物を用いて製造されたブルーライトカットコンタクトレンズであって、ブルーライトカット率が１０％以上４０％以下（若しくは、１５％以上４０％以下）であることを特徴とするブルーライトカットコンタクトレンズである。当該ブルーライトカットコンタクトレンズのブルーライトカット率は、１０％以上３０％以下（若しくは、１５％以上３０％以下）がよく、好ましくは１０％以上２５％以下（若しくは、１５％以上２５％以下）がよく、より好ましくは１０％以上２０％以下（若しくは、１５％以上２０％以下）がよい。
【００６７】
この場合でも、上述したように、紫外線吸収剤をブルーライトカットコンタクトレンズ組成物に含有させて、ブルーライトカットコンタクトレンズが製造されてもよいことはいうまでもない。
【００６８】
これに対して、対照群１のコンタクトレンズは、ブルーライト波長である光の大部分を通過させ、わずか約３％のブルーライトをブロックするだけである。
【００６９】
実施方式３：
【００７０】
実施方式３において、工程Ｓ９２０のように組成物７を調製し、また別に対照群（対照群２）を調製した。組成物７に含まれる黄色染料は総重量の０.１３ｗｔ％を占め、また黄色染料対青色顔料の比率が７：１になるように青色顔料を添加した。対照群２も０.１３ｗｔ％の黄色染料を含むが、青色顔料を含まない。続いて、工程Ｓ９３０〜Ｓ９５０に従い、組成物７及び対照群２を用い、それぞれブルーライトカットコンタクトレンズのサンプル７及び対照群（対照群２）のコンタクトレンズを製造し、外観を観察した。結果を図４Ａ〜４Ｂに示す。
【００７１】
図４Ａの左側は市販のＵＶカット水色コンタクトレンズ（対照群３）であり、右側はブルーライトカットコンタクトレンズ（サンプル７）である。図４Ｂの左側は対照群（対照群２）のコンタクトレンズであり、右側はサンプル７である。サンプル７及び対照群（対照群２）のコンタクトレンズの成分は、前述した通りである。対照群３は、紫外線カット成分を含むが、ブルーライトカット波長の染料成分がないため、薄青色、薄青紫色又は薄紫色であり、かつ黄色の色調を帯びない。図４Ａ〜４Ｂに示すように、対照群（対照群２）のコンタクトレンズは明らかに黄色の色調を呈するが、黄色染料の含有量が同じでも、サンプル７は薄緑色である。
【００７２】
以上のように、本発明の実施例はブルーライトカットの効果を有するだけでなく、外観では、ブルーライトカットコンタクトレンズは、人間の白目の自然な色に近い緑色、青緑色、又は青色の色調を呈する。ブルーライトカットコンタクトレンズの色は、着用時に「見えない」ようにし、着用者の視覚疲労を防ぎ、視覚色差を防ぎ、かつ美観効果を向上するのに役立つ。
【００７３】
本発明は、さらに、黄色染料及び青色顔料を含むブルーライトカットコンタクトレンズを提供する。それは、前述した組成物、例えば、組成物１〜７を含み、及び／又は組成物１〜７から製造される。黄色染料及び青色顔料は前述した通りである。又は、ブルーライトカットコンタクトレンズは前述した方法により製造される。ブルーライトカットコンタクトレンズは、黄色染料を含むため、波長がブルーライトの範囲にある可視光の透過率を低減させることができる。
【００７４】
本発明の実施例において、ブルーライトカットコンタクトレンズは、波長が３８０〜４６０ｎｍの範囲にあるブルーライトをカットし、波長が３８０〜７８０ｎｍの範囲にある光に対する透過率を８５％より大きくするため、目に入る高エネルギー光の量を減らしながら、着用者の視界を妨げることなく可視光を透過させる。ブルーライトカットコンタクトレンズは、青色顔料を含むことで、人間の白目の自然な色に近い緑色、青緑色、又は青色の色調を呈するため、美観かつ着用者の使用感を向上するのに役立つ。
【００７５】
上記の実施例で示した数値は一例であり、課題を解決する手段において記載した数値にまで、実施例の数値を拡張することができ、実施例に示すのと同様の効果が得られる。黄色染料及び青色顔料の含有量は、組成物の０.０１〜１ｗｔ％の範囲にすることができる。黄色染料及び青色顔料の含有率は、１１：１〜７：１の範囲にすることができる。少なくとも１つのヒドロゲルモノマーの含有量は、５０〜９９ｗｔ％の範囲にすることができる。架橋剤の含有量は、０.０１〜２.５ｗｔ％の範囲にすることができる。光開始剤の含有量は、０.０１〜２.５ｗｔ％の範囲にすることができる。紫外線吸収剤の含有量は、０.０１〜１.５ｗｔ％の範囲にすることができる。このとき、当然、含有物の合計が、１００ｗｔ％となるように、各含有量を調整すればよいことはいうまでもない。
【００７６】
なお、図２に示すように、４００ｎｍ以下の波長付近で、グラフが上がっている、すなわち、透過率が上昇している箇所が見られる。いわゆる、バイオレットライトと呼ばれる、波長が３６０〜４００ｎｍの光については、近年の研究によって、ブルーライトカットしすぎると近視などが進む可能性が指摘されている。本発明によれば、バイオレットライト付近で、透過率が上昇するので、バイオレットライトは出来る限り透過させるというコンタクトレンズを提供することが可能となっている。このバイオレットライトの透過については、上記段落で説明した本発明の全ての範囲において、その効果が得られる。
【００７７】
ブルーライトをカットしすぎると、バイオレットライトがカットされすぎるということが予想されるので、ブルーライトのカット率が高ければ高いほどよいとも限らない。そこで、ブルーライトカット率を１０％〜４０％の範囲にするのが好ましく、より好ましくは、１０％〜３０％の範囲にするのがよい。その場合、波長が３８０〜４６０ｎｍ域のブルーライトに対して透過率は６０％以上９０％以下、好ましくは７０％以上９０％以下となる。組成物としては、黄色染料及び青色顔料の含有率を０．０７〜０．２６ｗｔ％とし、好ましくは０．０７〜０．２０ｗｔ％とするとよい。
【００７８】
なお、上記実施形態では、組成物として、少なくとも１つのヒドロゲルモノマーと、黄色染料と、青色顔料と、架橋剤と、光開始剤とを含むとしたが、コンタクトレンズを構成するための組成物であるところの少なくとも１つのヒドロゲルモノマーと、架橋剤と、光開始剤とは、他のコンタクトレンズ組成物に置き換えることができるので、必須の構成ではない。また、紫外線吸収剤も必須の構成ではない。よって、本発明においては、コンタクトレンズの組成物として、少なくとも、黄色染料と、青色顔料とが含まれていればよい。
【００７９】
以上、実施例を用いて本発明を開示したが、本発明はこれらに限定されるものではない。当業者は、本発明の精神および範囲から逸脱することなく、いくつかの変更および修正を行うことができる。したがって、本発明の保護範囲は、添付の特許請求の範囲により決定されるものとする。
【００８０】
また、本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【００８１】
本発明は、ブルーライトカットコンタクトレンズ、その組成物及び製造方法であり、産業上利用可能である。
【符号の説明】
【００８２】
Ｓ９１０〜Ｓ９５０：工程
【要約】
【課題】ブルーライトカット機能を持ち、着用者の視覚疲労を防ぎ、視覚色差を防ぎ、かつ美観効果を向上するのに役立つコンタクトレンズを製造するに適するブルーライトカットコンタクトレンズ組成物を提供する。
【解決手段】ブルーライトカットコンタクトレンズ組成物は、少なくとも１つのヒドロゲルモノマーと、黄色染料と、青色顔料と、架橋剤と、光開始剤とを含む。本発明は、また、雄型と雌型とを含む金型を提供する工程と、黄色染料と青色顔料とを含むブルーライトカットコンタクトレンズ組成物を調製する工程と、組成物を雌型へ注入し、雄型と雌型とによりプレス加工を行う工程と、光硬化を行い、レンズ本体を形成する工程と、水和を行い、コンタクトレンズを形成する工程と、を含むブルーライトカットコンタクトレンズの製造方法を提供する。
【選択図】図２【図１】
0006902808.tif 000005
【図２】
0006902808.tif 000006
【図３】
0006902808.tif 000007
【図４Ａ】
0006902808.tif 000008
【図４Ｂ】
0006902808.tif 000009